(57)【要約】【課題】従来技術の不都合を有さず、織物基体への簡単な印刷及び染色方法を可能とする新規分散バインダを提供する。【解決手段】式Ｉ〜ＩＶ【化１】2005504156.tif 000008で表され、Ａが少なくとも１個の親水性末端基Ｘ１含むポリウレタンブロックであり、Ｂが疎水性ポリウレタンブロックであり、Ｘ１及びＸ２がそれぞれ親水性末端基であり、ｎが１〜２０の整数である、ポリウレタンブロック共重合体、本発明のポリウレタンブロック共重合体から架橋性分散添加剤を製造する方法、本発明の架橋分散添加剤を着色料調製品、特にインクジェット用インクにおいて使用する方法が得られた。
2005504156.tif 000002
【特許請求の範囲】
【請求項１】
一般式ＩからＩＶ
【化１】
2005504156.tif 000006
で表され、式中
Ａが少なくとも１個の親水性末端基Ｘ１を含むポリウレタンブロックであり、
Ｂが疎水性ポリウレタンブロックであり、
Ｘ１及びＸ２がそれぞれ親水性末端基であり、
ｎが１〜２０の整数である、ポリウレタンブロック共重合体。
【請求項２】
ブロックＡ及びＢがそれぞれ６００〜３００００ｇの範囲の式量Ｍｎを有する、請求項１に記載のポリウレタンブロック共重合体。
【請求項３】
架橋性分散バインダー組成物を製造するための、請求項１又は２に記載のポリウレタンブロック共重合体の使用方法。
【請求項４】
請求項１又は２に記載の１種類以上のポリウレタンブロック共重合体と、
一般式Ｖ
【化２】
2005504156.tif 000007
で表され、式中
Ｒ１〜Ｒ６が同一又は異なり、これらが水素、ＣＨ２−ＯＲ７、ＣＨ（ＯＲ７）２及びＣＨ２−Ｎ（Ｒ７）２から選択され、
Ｒ７が同一又は異なり、これらが、水素、分岐もしくは非分岐のＣ１−Ｃ１２アルキル、及び（−ＣＨ２−ＣＨ２−Ｏ）ｍ−Ｈ、（−ＣＨＣＨ３−ＣＨ２−Ｏ）ｍ−Ｈ、（−ＣＨ２−ＣＨＣＨ３−Ｏ）ｍ−Ｈ、（−ＣＨ２−ＣＨ２−ＣＨ２−ＣＨ２−Ｏ）ｍ−Ｈから選択されたアルコキシアルキレンから選択され、
ｍが１〜２０の整数である、１種類以上のメラミン誘導体と、
を混合する工程を含む、架橋性分散バインダ組成物の製造方法。
【請求項５】
請求項４の方法により製造される分散バインダ組成物。
【請求項６】
Ｒ１及びＲ２の双方が水素を意味する請求項５に記載の分散バインダー組成物。
【請求項７】
Ｒ３がＣＨ２ＯＨである請求項５又は６に記載の分散バインダ組成物。
【請求項８】
請求項３〜７のいずれかに記載の分散バインダ組成物、水及び微分散された無機又は有機顔料を含む着色料調製品。
【請求項９】
請求項８に記載の着色料調製品を含む、インクジェット法用のインク。
【請求項１０】
請求項９に記載のインクを用いてインクジェット法によりシート状又は三次元形状の基体に印刷する方法。
【請求項１１】
請求項１０に記載の方法により得られたシート状又は三次元形状の基体。
【請求項１２】
ハイソリッド被覆剤組成物における請求項５〜７のいずれかに記載の分散バインダ組成物の使用方法。
【請求項１３】
請求項５〜７のいずれかに記載の分散バインダ組成物を含むハイドリッド被覆剤組成物。
【請求項１４】
溶媒含有被覆剤における請求項８の着色料調製品の使用方法。
【請求項１５】
請求項８に記載の着色料調製品を含む溶媒含有被覆剤。
【請求項１６】
溶媒を含まない、もしくは溶媒含有率の低い被覆剤、又は溶媒を含まない、もしくは溶媒含有率の低い塗料における、請求項５〜７のいずれかに記載の分散バインダ組成物の使用方法。
【請求項１７】
水性被覆剤における請求項８に記載の着色料調製品の使用方法。
【請求項１８】
請求項８に記載の着色料調製品を含む水性被覆剤。
【請求項１９】
非水性インクにおける請求項５〜７のいずれかに記載の分散バインダ組成物の使用方法。
【請求項２０】
請求項５〜７のいずれかに記載の分散バインダ組成物を含む非水性インク。
【請求項２１】
請求項５〜７のいずれかに記載の架橋性分散バインダ組成物の、顔料染色及び顔料印刷用の分散バインダ添加剤としての使用方法。
【請求項２２】
ポリウレタンブロック共重合体中のブロックＡ及びＢが、それぞれ６００から１００００ｇの式量Ｍｎを有する、請求項２１に記載の分散バインダー添加剤の使用方法。
【請求項２３】
請求項２１又は２２に記載の分散バインダ添加剤を含む顔料染色液。
【請求項２４】
微分散された顔料、請求項２１又は２２に記載された分散バインダ添加剤、水、及び場合により溶媒、消泡剤、風合い改良剤及び殺菌剤から選択された１種類以上の成分を含むグラインドを相互に十分に攪拌し、次いで浄化を行う、請求項２３に記載の顔料染色液の製造方法。
【請求項２５】
請求項２１又は２２に記載の分散バインダ添加剤、又は請求項２３又は２４に記載の染色液を用いて基体を染色する方法。
【請求項２６】
請求項２５に記載の方法により染色された基体。
【請求項２７】
請求項２１又は２２に記載の分散バインダ添加剤を含む顔料印刷ペースト。
【請求項２８】
微分散された顔料、請求項２１又は２２に記載された分散バインダ添加剤、水、及び場合により増粘剤、定着剤、風合い改良剤、乳化剤及びブレーンステッド酸から選択された１種類以上の成分を含むグラインドを相互に十分に攪拌する、請求項２７に記載の顔料印刷ペーストの製造方法。
【請求項２９】
請求項２１又は２２に記載の分散バインダー添加剤又は請求項２７又は請求項２８に記載の顔料印刷ペーストを使用する、基体を印刷する方法。
【請求項３０】
請求項２９に記載の方法により印刷された基体。
【発明の詳細な説明】
【技術分野】
【０００１】
本発明は、一般式〜ＩＶのいずれか
【０００２】
【化１】
2005504156.tif 000003
で表され、式中
Ａが少なくとも１個の親水性末端基Ｘ１を含むポリウレタンブロックであり、
Ｂが疎水性ポリウレタンブロックであり、
Ｘ１及びＸ２がそれぞれ親水性末端基であり、
ｎが１〜２０の整数である、ポリウレタンブロック共重合体に関する。
【０００３】
更に、本発明は、上述のポリウレタンブロック共重合体とメラミン誘導体とを含有する架橋性分散バインダ組成物、本発明の分散バインダ組成物を着色料調製品の製造に使用する方法、及びこれにより得られる着色料調製品に関する。更に、本発明は本発明の着色料調製品をインクジェット印刷用の水性又は非水性インク中で用いる方法、本発明の着色料調製品を含むインクジェット印刷法に用いられる水性又は非水性インク、及び本発明のインクを用いたインクジェット法によりシート状の基体に印刷を施す方法に関する。最後に、本発明は、水性被覆剤、ハイソリッド被覆剤組成物、溶媒含有被覆剤、溶媒を含まないもしくは溶媒の含有率が低い塗料において本発明の分散バインダ組成物を使用する方法、及び本発明の分散バインダ組成物を含む非水性インクに関する。
【背景技術】
【０００４】
インクジェット法（例えばピエゾ式インクジェット、連続式インクジェット、バルブ式ジェット）は、種々の要求を満たす必要がある。これらは印刷に適する粘度と表面張力を有する必要があり、保管に適していなければならず（例えば凝塊や凝集が生じてはならない）、更にプリンターノズルの詰まりを生じてはならない（これは特に分散状態、すなわち非溶解状態の着色料粒子を含むインクにおいて特に問題となる）。好適に貯蔵を行うためには、これらのインクにおいて分散状態の着色料粒子が沈降しないことが更に要求される。更に、連続的インクジェットの場合には、伝導性塩を添加してもインクが安定であり、イオン含有率が増加しても凝集傾向が生じないことが必要とされる。更に、得られた印刷物は、色彩的要求、すなわち光沢を示し、明暗の差(depth of shade)が顕著であり、良好な堅牢性、例えば光堅牢度、及び良好な乾燥特性を有さなければならない。
【０００５】
上記の要求は適当な分散添加剤を使用することにより満たされる。文献には種々の分散添加剤が示されているが、これらの性質は更に改善の必要がある。
【０００６】
基体、特に織物の基体を印刷した後に、インクがこの基体上に残り、繊維の洗浄に用いられる洗浄液等に再分散されないことが確実とされる等の必要がある。このためにはインクにバインダを添加すること、又はこれに対応する簡単な織物処理を印刷の前後に行うことが必要である。これには付加的な処理が必要である。
【０００７】
WO 00/17250号公報には、二官能性又は多官能性イソシアナートと、ＣＯＯＨ等の極性基を末端基として有するブロックを含み、末端基がポリアミドや、ビニル基を有するＮ含有複素環等と反応したものであるブロック共重合体構造を有する分散剤の使用方法が記載されている。この様な分散剤を用いて製造されたインクは、摩擦堅牢度及び水堅牢度に関して非常に良好な性質を有するが、織物上にインクを用いた場合には、数回洗浄した後に、定着レベルを改善する必要があるということが明らかとなる。同様に、基体を曲げ、折りたたみ、又はしわをつけた場合には定着性が実質的に低下する。
【０００８】
WO 99/41320号公報には、分子中にランダム分散された、分散剤基としてのジメチルプロピオン酸、又はポリエチレンモノメチルエーテル等を有するポリウレタンを用いて分散されたインクジェット印刷インクが記載されている。このインクを用いて製造されたインクは、良好な貯蔵安定性、良好又は通常の印刷性能（これらは特にノズルの故障に関している重要である）について顕著であるが、印刷の定着は工業的使用には適さないほど低い。
【０００９】
WO 99/50364号公報には、水溶性溶媒、水に不溶性の溶媒及び水を含むインクジェット用のインクにおける分散剤としてのポリウレタンの使用について記載されている。ポリウレタンは、分散性基、すなわち分子中にランダムに分散された水可溶性基を含んでいる。しかしながら、この場合にもインクの定着性には改良が必要とされる。
【００１０】
EP-A 0739959号公報には、ランダムポリウレタン共重合体と、これを分散剤として使用するが記載されている。
【００１１】
WO 00/03081号公報には、基体をバインダで前処理することによりインクジェット印刷法を用いる物基体の印刷法が記載されているが、この方法は追加的な操作を必要とする。追加的処理の不要なインクを開発することは経済的に有効であるが、従来技術における分散剤はこの様なインクインク成分としては有用とは言えない。
【００１２】
【特許文献１】
WO 00/17250号公報
【特許文献２】
WO 99/41320号公報
【特許文献３】
WO 99/50364号公報
【特許文献４】
EP-A 0739959号公報
【特許文献５】
WO 00/03081号公報
【発明の開示】
【発明が解決しようとする課題】
【００１３】
本発明は、上記の従来技術の不都合点を克服した新規分散バインダ組成物、及び織物基体上への簡単な印刷方法を提供することをその目的とする。本発明は、更に、インクを製造するための新規分散バインダ組成物の使用方法、及び新規インクを使用する製造方法を提供することを目的とする。更に、本発明は、新規インクを用い、特にインクジェット法により織物基板に印刷を施すことを目的とする。
【００１４】
顔料染色は、通常、バインダと顔料とを含む染色液をパジング処理(padding operation)により織物基体に施し、次いで乾燥、定着させることによる方法である。この処理の利点は、更に洗浄の必要がないために水の消費量が少なく、経済的に有利なことである。不都合点は堅牢性や織物の手触り（風合い）が十分である場合に、明暗が十分に得られないことである。
【００１５】
本発明の他の目的は、従来技術の不都合を有さず、織物基体の印刷及び染色のための簡単な方法を可能とする新規分散バインダを提供することである。
【課題を解決するための手段】
【００１６】
本発明者等は、本発明のポリウレタンブロック共重合体は、式Ｉ〜ＩＶ
【００１７】
【化２】
2005504156.tif 000004
で表され、式中
Ａが少なくとも１個の親水性末端基Ｘ１を含むポリウレタンブロックであり、
Ｂが疎水性ポリウレタンブロックであり、
Ｘ１及びＸ２がそれぞれ親水性末端基であり、
ｎが１〜２０の整数である、ポリウレタンブロック共重合体、及び
これを分散バインダ組成物として使用する方法により上記目的が達成されることを見出した。
【発明を実施するための最良の形態】
【００１８】
本発明におけるポリウレタンは、ウレタン基のみの結合によるポリマーのみならず、ジイソシアナート又はポリイソシアナートと活性水素原子を含有する化合物との反応により得られた、更に一般的な意味でのポリマーを含む。本発明によるポリウレタンは、ウレタン基の他に、尿素、アロファナート、ビウレット、カルボジイミド、アミド、エステル、エーテル、ウレトンイミン、ウレトジオン、イソシアナート又はオキサゾリジン基を含んでもよい。これらについての概略は、例えばKunststoff handbuch/Saechtling, 26版、Carl-Hanser-Verlag、ミュンヘン１９９５，４９１頁以降に記載されている。本発明において用いられるポリウレタンは、特に尿素基を含んでいても良いが、少なくとも１種類のウレタン基を含む。
【００１９】
ブロックＡの式量Ｍｎは６００〜３００００ｇ、好ましくは１００００ｇ以下、更に好ましくは５０００ｇ以下、最も好ましくは２０００ｇ以下である。
【００２０】
ブロックＢの式量Ｍｎは６００〜３００００ｇ、好ましくは１００００ｇ以下、更に好ましくは５０００ｇ以下、最も好ましくは２０００ｇ以下である。
【００２１】
本発明の式ＩＩＩのポリウレタンブロック共重合体におけるポリウレタンブロック共重合体親水性末端基Ｘ２は、
−ＯＨ、Ｏ（−ＣＨ２−ＣＨ２−Ｏ）ｘ−Ｈ、−Ｏ（−ＣＨＣＨ３−ＣＨ２−Ｏ）ｘ−Ｈ、−Ｏ（−ＣＨ２−ＣＨＣＨ３−Ｏ）ｘ−Ｈ、−Ｏ（−ＣＨ２−ＣＨ２−ＣＨ２−ＣＨ２−Ｏ）ｍ−Ｈ（ｍは１〜２０、好ましくは１〜１０、更に好ましくは１〜５の整数である）、
ＳＯ３−、ＣＯＯＨ、
から選択される同一の、又は相互に異なる基である。
【００２２】
式Ｉ、ＩＩ及びＩＶのポリウレタンブロック共重合体が好ましく使用される。一般式Ｉで示されるポリウレタンブロック共重合体が特に好ましい。本発明のポリウレタンブロック共重合体の構成及び合成に関し、式Ｉの化合物を挙げて以下に説明する。
【００２３】
第１工程では、ブロックＡ及びＢを別々の操作により製造する。疎水性ブロックＢを製造するにあたり、公知方法により１種類以上のジイソシアナートを２個のイソシアナート反応性基を含む１種類以上の化合物と反応させる。１種類または複数種類のジイソシアナートのＮＣＯ基の反応性は同じであっても異なっても良い。同様の反応性を有する複数のＮＣＯ基を有するジイソシアナートの例は、芳香族又は脂肪族ジイソシアナートであり、脂肪族ジイソシアナート、例えばテトラメチレンジイソシアナート、ヘキサメチレンジイソシアナート、オクタメチレンジイソシアナート、デカメチレンジイソシアナート、ドデカメチレンジイソシアナート、テトラデカメチレンジイソシアナート、トリメチルへキサンジイソシアナート、テトラメチルヘキサンジイソシアナート、１，４−、１，３−又は１，２−ジイソシナトシクロヘキサン、４，４’−ジ（イソシアナトシクロヘキシル）メタン、１−イソシアナト−３，３，５−トリメチル−５−（イソシアナトメチル）シクロヘキサン（イソホロンジイソシアナート）及び２，４−及び２，６−ジイソシアナト−１−メチルシクロヘキサンが好ましく、ヘキサメチレンジイソシアナート、及びイソホロンジイソシアナートが特に好ましく使用される。この他の特に好ましいジイソシアナートの例はｍ−テトラメチルキシレンジイソシアナート（ＴＭＸＤＩ）である。
【００２４】
反応性の異なる複数のＮＣＯ基を有する好ましいジイソシアナートは、簡単に安価で入手可能なイソシアナート、例えば芳香族ジイソシアナートの代表例として２，４−トルイレンジイソシアナート（２，４−ＴＩＤ）、２，４’−ジフェニルメタンジイソシアナート（２，４’−ＭＤＩ）、トリイソシアナトトルエン、又は脂肪族ジイソシアナートとして２−ブチル−２−エチルペンタメチレンジイソシアナート、２−イソシアナトプロピルシクロヘキシルイソシアナート、２，４，４−又は２，２，４−トリメチルヘキサメチレンジイソシアナート、２，４’−メチレンビス（シクロヘキシル）ジイソシアナート、及び４−メチルシクロヘキサン１，３−ジイソシアナート（Ｈ−ＴＤＩ）が挙げられる。
【００２５】
反応性の異なる複数の基を有するイソシアナートの例は、１，３−フェニレンジイソシアナート、１，４−フェニレンジイソシアナート、１，５−ナフチレンジイソシアナート、ジフェニルジイソシアート、トルイジンジイソシアナート、及び２，６−トリレンジイソシアナートである。
【００２６】
上記の２種類以上のイソシアナートの混合物を用いることも好ましい。
【００２７】
ポリウレタンブロックへの分岐の組みを可能とするために、ジイソシアナートの一部をポリイソシアナート、例えばトリイソシアナート又はテトライソシアナートに置き換えることも可能である。
【００２８】
２個のイソシアナート反応性基、例えばＯＨ、ＳＨ、ＮＨ２又はＮＨＲ（ＲはＣ１−Ｃ１２アルキルから選択される）を有する化合物の例は、ジオール及び第二級ジアミンである。第二級ジアミンの好ましい例は、１，４−ブチレン−Ｎ，Ｎ’−ジメチルアミン、及び好ましくはアルキレン部分の炭素原子数２〜１０の直鎖状又は分岐状アルカンジオール又はシクロアルカンジオールである。特に好ましい例は、特にエチレングリコール、１，２−プロパンジオール、１，３−プロパンジオール、１，４−ブタンジオール、１，６−ヘキサンジオール、ネオペンチルグリコール、シス−１，２−シクロヘキサンジメタノール、トランス−１，２−シクロヘキサンジメタノール及びトランス−１，４−シクロヘキサンジメタノールである。更に、前記化合物の混合物を使用してもよい。更に、種々のイソシアナート反応性基、例えばチオグリコール又はエタノールアミン又はメチルジエタノールアミンを含む化合物を用いることも可能である。
【００２９】
ジイソシアナートのＮＣＯ基と２個のイソシアナート反応性基を有する化合物のヒドロキシル基及びアミノ基の間の反応を特に促進する好ましい触媒は、公知の第三級アミン、例えばトリエチルアミン、ジメチルシクロヘキシルアミン、Ｎ−メチルモルホリン、Ｎ，Ｎ’−ジメチルピペラジン、２−（ジメチルアミノエトキシ）エタノール、ジアザビシクロ（２，２，２）オクタン等、及び特に有機金属化合物、例えばチタン酸エステル、鉄化合物、例えばアセチルアセトン酸鉄（ＩＩＩ）、錫化合物、例えば二酢酸錫、ジオクタン酸錫、ジラウリル酸錫、又は脂肪族カルボン酸の錫ジアルキル塩のジアルキル誘導体、例えば二酢酸ジブチル錫、ジラウリル酸ジブチル錫等である。触媒は、ジオール又はジアミン１００質量部に対して０．０００１〜０．１質量部の量で慣用的に使用されている。
【００３０】
ジイソシアナートは、Ｂブロックが活性水素原子を有する化合物と反応可能な２個のＮＣＯ基を保持した状態で好ましい分子量に達するように過剰量で用いられる。
【００３１】
一般式ＩＩ、ＩＩＩ又はＩＶの化合物を製造するために、親水性ブロックが１個、又は式ＩＶの化合物の場合にはｎ個のＮＣＯ基を有するように製造される。
【００３２】
ブロックＢの合成は、溶媒を用いずに、または非プロトン性溶媒を用いて、例えばテトラヒドロフラン、ジエチルエーテル、ジイソプロピルエーテル、クロロホルム、ジクロロメタン、ジ−ｎ−ブチルエーテル、アセトン、Ｎ−メチルピロリドン（ＮＭＰ）、キシレン、トルエン、メチルエチルケトン（ＭＥＫ）、メチルイソブチルケトン（ＭＩＢＫ）又は１，４−ジオキサン中で行われる。好ましい反応温度は、１０℃から使用する溶媒の沸点までである。反応は一般に大気圧下で行われるが、２０バール（２０×１０５Ｐａ）以下のオートクレーブ中で行っても良い。
【００３３】
ｎ個のＮＣＯ基を有する疎水性ブロックＢを製造するために、ポリウレタン鎖に分岐を導入する。また、これを行うために、１種類以上のトリイソシアナート、例えばＢａｓｏｎａｔ（登録商標）ＨＢ１００をジイソシアナートに添加してもよい。更に、ジオールを１種類以上のトリオール又はテトラオール、例えばグリセロール、トリメチロールプロパン又はペンタエリスリトールと混合してもよい。
【００３４】
上記の疎水性ブロックは、更に、ＮＣＯ基を経て１，２又はｎ個の親水性ポリウレタンブロックに結合される。
【００３５】
親水性ポリウレタンブロックＡは、イソシアナート反応性の基を２個有する化合物を過剰に有する以外は上記ブロックＢと同様に合成可能である。これによりＡはＯＨ−、ＳＨ−、ＮＨ２−又はＮＨＲ末端基を有するブロックとして、又はＯＨ−、ＳＨ−、ＮＨ２−又はＮＨＲ末端基を有する複数のブロックの混合物として製造される。ここで、ＲはＣ１−Ｃ１２アルキル又はＣ６−Ｃ１４アリールから選択される。
【００３６】
有用なジイソシアナートの例は上記各ジイソシアナートであり、ｍ−テトラメチルキシレンジイソシアナート（ＴＭＸＤＩ）が最も好ましく用いられる。
【００３７】
ジイソシアナート及びジオールと同様に、１個の親水性末端基Ｘ１がポリウレタンブロックＡに、ブロックごとに１個以上組み込まれている。親水性末端基は、カルボキシル基であると好ましく、同基は例えばジヒドロキシカルボン酸、例えばジメチルプロピオン（ＤＭＰＡ）又はクエン酸を用いて導入される。本発明の他の実施の形態では、例えばジエタノールアミンとアクリロールアミノプロパンスルホン酸とのミカエル付加物等のスルホ基含有ジオールが用いられる。
【００３８】
ジメチロールプロパン酸は特に好ましい例である。更に、所望のジオールを、付加的な親水性成分として選択使用することも可能である。ジオールの例は、２〜５０のエチレン単位を有するポリエチレングリコール（好ましい分子量Ｍｎ範囲は９００〜２０００ｇ）、２〜２０のプロピレン単位を有するポリプロピレングリコール、２〜１０のテトラメチレン単位を有するポリテトラヒドロフラン誘導体、及びポリエステルポリオール、好ましくはポリエステルジオールである。ポリエステルポリオールは、分子ごとに２個以上のフリーヒドロキシル基を含有し、エーテル基を有する、又は有さない飽和ポリエステル、又はポリエーテルである。ポリエステルポリオールが分子あたり２〜１０個の、好ましくは正確に２個のフリーヒドロキシル基を含むと好ましい。ポリエステルポリオールの平均式量Ｍｎは２５０〜４０００ｇ、好ましくは４５０〜２０００ｇである。
【００３９】
この様なポリエステルポリオールは、１種類以上のジカルボン酸もしくはトリカルボン酸、又はジカルボン酸及びトリカルボン酸の混合物を、ジオール又はトリオールでエステル化する、慣用の方法等によって製造可能である。このエステル化反応は、溶媒等の不存在下に、又は共留剤の存在下に共沸によるエステル化を行うことにより行われる。ポリエステルオールの出発材料は、当業者に公知である。好ましいジカルボン酸の例は、コハク酸、グルタル酸、アジピン酸、セバシン酸、ピメル酸、ｏ−フタル酸又はこれらの異性体及び水素化化合物、及びこれらのエステル化可能誘導体、例えば無水物又はジアルキルエステル、例えばジメチルエステル又はジエチルエステルである。好ましいジオールの例は、エチレングリコール、１，２−プロパンジオール，１，３−プロパンジオール、１，４−ブタンジオール、１，６−ヘキサンジオール、ネオペンチルグリコール、シス−１，２−シクロヘキサンジメタノール、トランス−１，２−シクロヘキサンジメタノール、エチレングリコール及び１，２−プロパンジオールタイプのポリグリコール、及び１種類以上の他の官能基を有するジオール、例えばジメチロールプロピオン酸である。
【００４０】
好ましいトリオールはグリセロール及びトリメチロールプロパンである。
【００４１】
好ましいジオールの例は、更に、ポリカプロラクトンジオール及びポリカプロラクトントリオールであり、これらの製造法も当業者に公知である。
【００４２】
適するポリエーテルポリオールの例は、二価及び／又は多価アルコールと、１種類以上の当量のエチレンオキシド及び／又はプロピレンオキシドとの反応生成物である。エチレンオキシド−プロピレンオキシド共重縮合生成物の場合は、反応は便利な方法で制御することが可能であり、これにより一級ヒドロキシル基を末端位置にもたらすことができる。ポリブテンオキシドを用いることも可能である。ポリエーテルポリオールの平均式量Ｍｎは２５０〜４０００ｇ、好ましくは４５０〜２０００ｇである。
【００４３】
ポリウレタンブロックＡの合成は、通常、溶媒を用いずに、又は非プロトン性溶媒、例えばテトラヒドロフラン、ジエチルエーテル、ジイソプロピルエーテル、クロロホルム、ジクロロメタン、ジ−ｎ−ブチルエーテル、アセトン、Ｎ−メチルピロリドン（ＮＭＰ）、キシレン、トルエン、メチルエチルケトン（ＭＥＫ）、メチルイソブチルケトン（ＭＩＢＫ）又は１，４−ジオキサン中で行われる。好ましい反応温度は、１０℃から使用される溶媒の沸点の範囲である。反応は、通常、大気圧下に行われるが、オートクレーブ中２０バール（２０×１０５Ｐａ）以下で行ってもよい。
【００４４】
疎水性ブロックＢには上述の親水性末端基Ｘ１が存在しない。本発明のポリウレタンブロック共重合体は、疎水性ブロックＢと、２当量のブロックＡとを、ウレタン形成を触媒する化合物、例えばトリエチルアミン、ジメチルシクロヘキシルアミン、Ｎ−メチルモルホリン、Ｎ，Ｎ’−ジメチルピペラジン、２−（ジメチルアミノエトキシ）エタノール、ジアザビシクロ（２，２，２）オクタン等、及び特に有機金属化合物、例えばチタン酸エステル、鉄化合物、例えばアセチルアセトン酸鉄（ＩＩＩ）、錫化合物、例えば二酢酸錫、ジオクタン酸錫、ジラウリル酸錫、又は脂肪族カルボン酸の錫ジアルキル塩のジアルキル誘導体、例えば二酢酸ジブチル錫又はジラウリル酸ジブチル錫を、ジオール又はジアミン１００質量部に対して０．０００１〜０．１質量部の割合で存在させて反応させることにより得られる。
【００４５】
本発明の一般式ＩＩ又はＩＩＩポリウレタンブロック共重合体を得るために、ブロックＢを１当量又はｎ＋１当量のＡと反応させる。
【００４６】
ブロックＡとＢとを、通常は溶媒を用いずに、又は一種類以上の上記溶媒において公知方法により連結させる。好ましい反応温度は、１０℃から使用する溶媒の沸点までの範囲である。一般に、反応は大気圧下で行われるが、２０バール（２０×１０５Ｐａ）以下のオートクレーブ中での反応も可能である。
【００４７】
更に、本発明の式Ｉ〜ＩＶのポリウレタンブロック共重合体を用いるために、強酸性親水性基、例えばカルボキシル基及びスルホン基を塩基により中和することができる。これらを揮発性塩基、例えばアンモニア又は揮発性第一級、第二級、第三級アミン、例えばメチルアミン、エチルアミン、ジメチルアミン、ジエチルアミン、トリメチルアミン、トリエチルアミン、イソプロピルアミン、エチルジイソプロピルアミン、ジ−ｎ−ブチルアミン、エタノールアミン、ジエタノールアミン、トリエタノールアミン、メチルジエタノールアミン、ｎ−プロピルジエタノールアミン又はｎ−ブチルジエタノールアミンで中和すると好ましい。
【００４８】
更に、本発明は、メラミン含有ポリウレタンブロック共重合体、及びこれを上記架橋性ポリウレタンブロック共重合体から製造する方法を提供する。この方法では、一般式Ｉ〜ＩＶの上記ポリウレタンブロック共重合体を、一般式Ｖ
【００４９】
【化３】
2005504156.tif 000005
で表される１種類以上メラミンと混合する。
【００５０】
上記式中、
Ｒ１〜Ｒ６は同一又は異なり、水素、ＣＨ２−ＯＲ７、ＣＨ（ＯＲ７）２及びＣＨ２−Ｎ（Ｒ７）２から選択され、
Ｒ７は同一又は異なり、水素、分岐又は非分岐Ｃ１−Ｃ１２アルキル、例えばメチル、エチル、ｎ−プロピル、イソプロピル、ｎ−ブチル、イソブチル、ｓｅｃ−ブチル、ｔｅｒｔ−ブチル、ｎ−ペンチル、イソペンチル、ｓｅｃ−ペンチル、ネオペンチル、１，２−ジメチルプロピル、イソアミル、ｎ−ヘキシル、イソヘキシル、ｓｅｃ−ヘキシル、ｎ−ヘプチル、イソヘプチル、ｎ−オクチル、ｎ−ノニル、ｎ−デシル、及びｎ−ドデシル、好ましくはＣ１−Ｃ６アルキル、例えばメチル、エチル、ｎ−プロピル、イソプロピル、ｎ−ブチル、イソブチル、ｓｅｃ−ブチル、ｔｅｒｔ−ブチル、ｎ−ペンチル、ｓｅｃ−ペンチル、ネオペンチル、１，２−ジメチルプロピル、イソアミル、ｎ−ヘキシル、イソヘキシル、ｓｅｃ−ヘキシル、特に好ましくはＣ１−Ｃ４アルキル、例えばメチル、エチル、ｎ−プロピル、イソプロピル、ｎ−ブチル、イソブチル、ｎ−ペンチル、ｓｅｃ−ブチルもしくはｔｅｒｔ−ブチル、又は（−ＣＨ２−ＣＨ２−Ｏ）ｍ−Ｈ、（−ＣＨＣＨ３−ＣＨ２−Ｏ）ｍ−Ｈ、（−ＣＨ２−ＣＨＣＨ３−Ｏ）ｍ−Ｈ、（−ＣＨ２−ＣＨ２−ＣＨ２−ＣＨ２−Ｏ）ｍ−Ｈ（ｍは１〜２０、好ましくは１〜１０、更に好ましくは１〜５の整数である）から選択されたアルコキシアルキレンから選択され、
好ましくはＲ１、Ｒ３及びＲ５が異なる。
【００５１】
特に好ましくは、Ｒ１及びＲ２は、双方共に水素であり、Ｒ３及びＲ４は双方共にＣＨ２−ＯＨである。Ｒ１及びＲ２の双方が水素であり、Ｒ３がＣＨ２−ＯＨの場合が最も好ましい。
【００５２】
式Ｖのメラミン誘導体は公知であり、ＢＡＳＦ社製Ｌｕｗｉｐａｌ（登録商標）及びＣｙｔｅｃ社製Ｃｙｍｅｌ（登録商標）３２７として市販されている。本発明において用いられるメラミン誘導体は、いずれの式による場合も通常は純粋ではない。通常、Ｒ１〜Ｒ６の分子間転位、すなわちトランスアセタール化反応、及びトランスアミナール化反応と、更にある程度の縮合反応と脱離反応が観察される。上記式Ｖは置換基の化学量論割合を決定し、分子間転位生成物、縮合生成物及び脱離生成物を含むものである。
【００５３】
本発明の、ポリウレタンブロック共重合体と一般式Ｖのメラミン誘導体とは、通常０．０１：１〜１００：１の範囲、好ましくは０．１：１〜５０：１の範囲、更に好ましくは１：１〜１０：１の範囲で使用される。
【００５４】
更に、本発明によると、一般式Ｉ〜ＩＶのポリウレタンブロック共重合体と、一般式Ｖの１種類以上のメラミン誘導体とを混合することにより、上記方法により得られた架橋性分散バインダ組成物が提供される。
【００５５】
本発明の着色料調製品は、本発明の分散バインダ組成物と、１種類以上の水溶性の乏しい着色料とを、例えばボールミルにおいて激しく攪拌することにより得られる。本発明の着色料調製品は架橋性分散バインダー組成物を単離せず、合成された一般式Ｉ〜ＩＶのポリウレタンブロック共重合体と、一般式Ｖの１種類以上のメラミン誘導体と、水と、１種類以上の水溶性の乏しい着色料とを、例えばボールミル中で、１〜１０バール（１×１０５Ｐａ〜１０×１０５Ｐａ）、０〜２５０℃で混合することにより製造すると好ましい。ボールミルで処理された着色料調製品はグラインドとしても公知である。
【００５６】
本発明の着色料調製品は、架橋性ポリウレタンブロック共重合体の他に、水と、微分散状の有機又は無機着色料、すなわちドイツ工業規格ＤＩＮ５５９４４に規定された顔料を含む。この顔料は水及び／又は水−溶媒混合物に分散し、実質的に不溶である。本発明の着色料調製品は、更に着色料混合物を含んでもよいが、１種類のみの着色料が含まれると好ましい。増白剤としては、顔料調製品は染料、特に直接染料、酸性染料又は反応染料であって顔料と色合（色相）が同様のものが使用可能である。
【００５７】
以下に有用な顔料を示す。有機顔料には一部のバット染料も含まれる。
【００５８】
有機顔料：
モノアゾ顔料：  C.I.ピグメントブラウン２５、C.I.ピグメントオレンジ５、１３、３６及び６７、C.I.ピグメントレッド１、２、３、５、８、９、１２、１７、２２、２３、３１、４８：１、４８：２、４８：３、４８：４、４９，４９：１、５２：１、５２：２、５３、５３：１、５３：３、５７：１、６３、１１２、１４６、１７０、１８４、２１０、２４５及び２５１、C.I.ピグメントイエロー１、３、７３、７４、６５、９７、１５１及び１８３、
ジアゾ顔料：  C.I.ピグメントオレンジ１６、３４及び４４、C.I.ピグメントレッド１４４、１６６、２１４及び２４２、C.I.ピグメントイエロー１２、１３、１４、１６、１７、８１、８３、１０６、１１３、１２６、１２７、１５５、１７４、１７６及び１８８、
アンタンスロン顔料：  C.I.ピグメントレッド１６８（C.I.バットオレンジ３）
アントラキノン顔料：  C.I.ピグメントイエロー１４７及び１７７、C.I.ピグメントバイオレット３１、
アントラピリミジン顔料：  C.I.ピグメントイエロー１０８（C.I.バットイエロー２０）、
キナクリドン顔料：  C.I.ピグメントレッド１２２、２０２及び２０６、C.I.ピグメントバイオレット１１９，
キノフタロン顔料：  C.I.ピグメントイエロー１３８、
ジオキサジン顔料：  C.I.ピグメントバイオレット２３及び３７、
フラバントロン顔料：  C.I.ピグメントイエロー２４（C.I.バットイエロー１）、
インダントロン顔料：  C.I.ピグメントブルー６０（C.I.バットブルー４）及び６４（C.I.バットブルー６）、
イソインドリン顔料：  C.I.ピグメントオレンジ６９、C.I.ピグメントレッド２６０、C.I.ピグメントイエロー１３９及び１８５、
イソインドリン顔料：  C.I.ピグメントオレンジ６１、C.I.ピグメントレッド２５７及び２６０、C.I.ピグメントイエロー１０９、１１０、１７３及び１８５、
イソビオラントロン顔料：  C.I.ピグメントバイオレット３１（C.I.バットバイオレット１）、
金属錯体顔料：  C.I.ピグメントイエロー１１７、１５０及び１５３、C.I.ピグメントグリーン８、
ペリノン顔料：  C.I.ピグメントオレンジ４３（C.I.バットバイオレット７）、C.I.ピグメントレッド１９４(C.I.バットレッド１５）、
ぺリレン顔料：  C.I.ピグメントブラック３１及び３２、C.I.ピグメントレッド１２３、１４９、１７８、１７９（C.I.バットレッド２３）、１９０（C.I.バットレッド２９）及び２２４、C.I.ピグメントバイオレット２９、
フタロシアニン顔料：  C.I.ピグメントブルー１５、１５：１、１５：２、１５：３、１５：４、１５：６及び１６、C.I.ピグメントグリーン７及び３６、
ピラントロン顔料：  C.I.ピグメントオレンジ５１、C.I.ピグメントレッド２１６(C.I.バットオレンジ４）、
チオインジゴ顔料：  C.I.ピグメントレッド８８及び１８１（C.I.バットレッド１）、C.I.ピグメントバイオレット３８（C.I.バットバイオレット３）、
トリアリールカルボニウム顔料：  C.I.ピグメントブルー１、６１及び６２、C.I.ピグメントグリーン１、C.I.ピグメントレッド８１、８１：１及び１６９、C.I.ピグメントバイオレット１、２、３及び２７、C.I.ピグメントブラック１（アニリンブラック）、
C.I.ピグメントイエロー１０１（アルダジンイエロー）、
C.I.ピグメントブラウン２２、
【００５９】
バット染料（上記の他に）
C.I.バットイエロー２、３、４、５、９、１０、１２、２２、２６、３３、３７、４６、４８、４９及び５０、
C.I.バットオレンジ１、２、５、９、１１、１３、１５、１９、２６、２９、３０及び３１、
C.I.バットレッド２、１０、１２、１３、１４、１６、１９，２１、３１、３２、３７、４１、５１、５２及び６１、
C.I.バットバイオレット２、９、１３、１４、１５、１７及び２１、
C.I.バットブルー１（C.I.ピグメントブルー６６）、３、５、１０、１２、１３、１４、１６、１７、１８、１９、２０、２２、２５、２６、２９、３１、３５、４１、４３、６４、６５、６６、７２及び７４、
C.I.バットグリーン１、２、３、５、７、８、９、１３、１４、１７、２６、２９、３０、３１、３２、３３、４０、４２、４３、４４及び４９、
C.I.バットブラウン１、３、４、５、６、９、１１、１７、２５、３２、３３、３５、３８、３９、４１、４２、４４、４５、４９、５０、５５、６８、７２、７３、８０、８１、８２、８３及び８４、
C.I.バットブラック１、２、７、８、９、１３、１４、１６、１９、２０、２２、２５、２７、２８、２９、３０、３１、３２、３４、３６、５６、５７、５８、６３、６４及び６５、
【００６０】
無機顔料：
白色顔料：  二酸化チタン（C.I.ピグメントホワイト６）、亜鉛華、ピグメントグレード酸化亜鉛、硫化亜鉛、リトポン、リードホワイト、
黒色顔料：  酸化鉄黒（C.I.ピグメントブラック１１）、鉄マンガニーズブラック、スピネルブラック（C.I.ピグメントブラック２７）、カーボンブラック（C.I.ピグメントブラック７）、
有色顔料：  酸化クロム、酸化クロム水和物グリーン、クロムグリーン(C.I.ピグメントグリーン４８）、コバルトグリーン（C.I.ピグメントグリーン５０）、ウルトラマリングリーン、コバルトブルー（C.I.ピグメントブルー２８及び３６）、ウルトラマリンブルー、アイロンブルー（C.I.ピグメントブルー２７）、マンガニーズブルー、ウルトラマリンバイオレット、コバルトバイオレット及びマンガニーズバイオレット、酸化鉄赤（C.I.ピグメントレッド１０１）、スルホセレン化カドミウム（C.I.ピグメントレッド１０８）、モリブデンレッド（C.I.ピグメントレッド１０４）、ウルトラマリーンレッド、
酸化鉄ブラウン、ミックスブラウン、スピネル及びコランダム相（C.I.ピグメントブラウン２４、２９及び３１）、クロムオレンジ、
酸化鉄黄（C.I.ピグメントイエロー４２）、ニッケルチタニウムイエロー（C.I.ピグメントイエロー５３、C.I.ピグメントイエロー１５７及び１６４）、クロムチタンイエロー、硫化カドミウム及び硫化カドミウム亜鉛（C.I.ピグメントイエロー３７及び３５）、クロムイエロー（C.I.ピグメントイエロー３４）、亜鉛黄、クロム酸アルカリ土類金属塩、ネープルイエロー、バナジン酸ビスマス（C.I.ピグメントイエロー１８４）、
干渉顔料：  被覆金属小板を基礎とする金属効果を有する顔料、酸化金属で被覆された雲母小板パールを基礎とする光沢顔料、液晶顔料。
【００６１】
本発明における好ましい顔料は、モノアゾ顔料（特にレーキＢＯＮＳ顔料、ナフトールＡＳピグメント）、ジアゾ顔料（特にジアリール黄色顔料、ビスアセトアセトアニリド顔料、ジアゾピラゾロン顔料）、キナクリドン顔料、キノフタロン顔料、ペリノン顔料、フタロシアニン顔料、トリアリールカルボニウム顔料（アルカリブルー顔料、レーキローダミン、錯体アニオンとの染料塩）、イソインドリン顔料及びカーボンブラック。
【００６２】
特に好ましい顔料の例は、特にC.I.ピグメントイエロー１３８、C.I.ピグメントレッド１２２、C.I.ピグメントバイオレット１９、C.I.ピグメントブルー１５：３及び１５：４、C.I.ピグメントブラック７、C.I.ピグメントオレンジ５、３８及び４３、及びC.I.ピグメントグリーン７。
【００６３】
これらの顔料は、本発明の着色料調製品によるインクジェット用インクセット製造用に非常に有用である。各インクにおける顔料水準（含有率）は、個々の要求を満たさなければならない（例えば、三色の使用（trichromism)）。
【００６４】
以下の顔料の組み合わせが特に推奨される。
【００６５】
C.I.ピグメントイエロー１３８、C.I.ピグメントバイオレット１９、C.I.ピグメントブルー１５：３、及びピグメントブラック７、
C.I.ピグメントイエロー１３８、C.I.ピグメントバイオレット１２２、C.I.ピグメントブルー１５：３、１５：４及びピグメントブラック７、
C.I.ピグメントイエロー１３８、C.I.ピグメントバイオレット１９、C.I.ピグメントブルー１５：３、及びピグメントブラック７、C.I.ピグメントオレンジ４３及びC.I.ピグメントグリーン７、
C.I.ピグメントイエロー１３８、C.I.ピグメントレッド１２２、C.I.ピグメントブルー１５：３又は１５：４、C.I.ピグメントブラック７、ピグメントオレンジ５、及びピグメントグリーン７、
C.I.ピグメントイエロー１３８、C.I.ピグメントレッド１２２、C.I.ピグメントブルー１５：３又は１５：４、C.I.ピグメントブラック７、ピグメントオレンジ３８、及びピグメントグリーン７、
C.I.ピグメントイエロー１３８、C.I.ピグメントレッド１２２、C.I.ピグメントブルー１５：３又は１５：４、C.I.ピグメントブラック、C.I.ピグメントオレンジ４３、及びC.I.ピグメントグリーン７。
【００６６】
本発明による着色料調製品は、通常０．０１〜２０質量％、好ましくは０．２〜１０質量％、更に好ましくは１〜６質量％の顔料を含み、１〜６質量％の量が特に適している。
【００６７】
不溶の、分散状態の顔料は非常に微細に分散されていなければならない。好ましくは９５％、更に好ましくは９９％の着色料粒子の平均粒径は１μｍ、好ましくは０．５μｍ、更に好ましくは０．２μｍ以下とされる。平均粒径は０．０５μｍ以上であることが好ましい。
【００６８】
水は本発明の着色料調製品における主要成分であり、イオン交換機の使用等により得られる脱ミネラルか水が好ましく使用される。含水率は、通常の場合には３０〜９５質量％とされている。本発明の着色料調製品における含水率は４０〜６０質量％であることが好ましい。
【００６９】
本発明の着色料調製品は、本発明の０．１〜４０質量％、好ましくは０．５〜３０質量％の本発明のポリウレタンブロック共重合体を含む。
【００７０】
本発明の着色料調製品は、更に１種類以上の有機溶媒を含んでいても良い。低分子量のポリテトラヒドロフランは好ましい添加剤であり、単独でも使用可能であるが、１種類以上の高沸点水溶性又は水混和性有機溶媒と混合使用することが好ましい。
【００７１】
好ましいテトラヒドロフランは、一般に分子量Ｍｗが１５０〜５００ｇ／モル、好ましくは２００〜３００ｇ／モル、更に好ましくは約２５０ｇ／モルである。ポリテトラヒドロフランは、テトラヒドロフランの陽イオン重合により公知方法で製造可能である。この場合の生成物は直鎖状ポリテトラメチレングリコールとなる。
【００７２】
添加剤として使用される他の有機溶媒は、通常は、高沸点の、従って水に溶解する又は混和する水を保持する（water-retaining)有機溶媒である。高沸点溶媒の沸点は１００℃を超過する温度である。
【００７３】
適する溶媒は、多価アルコール、好ましくは、炭素原子数２〜８、特に３〜６の分岐状又は非分岐状多価アルコール、好ましくはエチレングリコール、１，２−プロピレングリコール、１，３−プロピレングリコール又はグリセロールである。
【００７４】
有用な溶媒の例には、更にポリエチレングリコール及びポリプロピレングリコール（これは低分子量ポリマーとも解される（二量体、三量体、四量体））、及びこれらのモノ（特にＣ１−Ｃ６、特にＣ１−Ｃ４）アルキルエーテルである。平均分子量１００〜１５００ｇ／モル、特に２００〜８００ｇ／モル、主に３００〜５００ｇ／モルのポリエチレン及びポリプロピレングリコールであると好ましい。これらの例は、ジエチレングリコール、トリエチレングリコール、テトラエチレングリコール、ジエチレングリコールモノメチルエーテル、ジエチレングリコールモノエチルエーテル、ジエチレングリコールモノプロピルエーテル、ジエチレングリコールモノブチルエーテル、トリエチレングリコールモノメチルエーテル、トリエチレングリコールモノエチルエーテル、トリエチレングリコールモノプロピルエーテル、トリエチレングリコールモノブチルエーテル、ジ−、トリ−，及びテトラ−１，２−及び−１，３−プロピレングリコール、及びジ−、トリ−，及びテトラ−１，２−及び−１，３−プロピレングリコールモノメチル、モノエチル、モノプロピル及びモノブチルエーテルである。
【００７５】
この他の使用可能な溶媒の例は、ピロリドン及びアルキル鎖が１〜４、好ましくは１又は２個の炭素原子を含むＮ−アルキルピロリドンでる。適するアルキルピロリドンの例は、Ｎ−メチルピロリドン、Ｎ−エチルピロリドン及びＮ−（２−ヒドロキシエチル）ピロリドンである。
【００７６】
特に好ましい溶媒の例は、１，２−プロピレングリコール、１，３−プロピレングリコール、グリセロール、ソルビトール、ジエチレングリコール、ポリエチレングリコール（Ｍｗは３００から５００ｇ／モル）、ジエチレングリコールモノブチルエーテル、トリエチレングリコールモノブチルエーテル、ピロリドン、Ｎ−メチルピロリドン及びＮ−（２−ヒドロキシエチル）−ピロリドンである。
【００７７】
ポリテトラヒドロフランは、１種類以上（例えば２、３又は４）の上記溶媒と混合してもよい。
【００７８】
本発明のグラインドは、通常０．１〜４０質量％、好ましくは２．５〜３０質量％、更に好ましくは２．５〜３０質量％、特に好ましくは５〜２５質量％、最も好ましくは１０〜２０質量％の溶媒成分を含む。
【００７９】
溶媒成分は、上記の好ましい溶媒の組合わせを含むと好ましく、尿素が、通常は着色料調製品の質量に対して０．５〜３質量％の量で付加されていても好ましく、これにより溶媒混合物の上記の水保持効果を向上させることができる。
【００８０】
本発明の着色料調製品は特に水性インクジェットインクに用いられているタイプ、印刷産業及び塗料産業で用いられる他の助剤を含んでも良い。この様な助剤の例には、保存料、例えば１，２−ベンズイソチアゾリン−３−オン（Avecia Lim．社製のProxelブランドとして市販）、及びそのアルカリ金属塩、グルタルジアルデヒド及び／又はテトラメチロールアセチレンジウレアがある。
【００８１】
更に、本発明によると、インクジェット印刷に用いられる水性インクを製造するために、本発明の着色用調製品を使用する方法、本発明の着色料調製品を用いてインクジェット印刷を行うためのインクを製造する方法、及びこの用法により製造されたインクが提供される。
【００８２】
本発明によるインクは、本発明による着色料調製品を水で希釈することにより製造される。処理中に、水の他に、溶媒及び助剤を添加してもよい。
【００８３】
本発明のインクにおいて水は主成分であり、イオン交換機の使用等により得られる脱ミネラル水が好ましく使用される。含水率は一般に５０〜９５質量％である。本発明のインクの含水率は６０〜８０質量％であると好ましい。
【００８４】
本発明のインクは、通常０．１〜２５質量％、好ましくは０．５〜１０質量％の本発明のポリウレタンブロック共重合体を含む。
【００８５】
本発明のインクは、他の成分として有機溶媒を含んでもよい。低分子量ポリテトラヒドロフランが好ましい添加剤であり、単独で使用しても、高沸点水溶性又は水混和性有機溶媒と混合して用いてもよい。
【００８６】
好ましいポリテトラヒドロフランの平均分子量Ｍｗは、１５０〜５００ｇ／モル、好ましくは２００〜３００ｇ／モル、更に好ましくは約２５０ｇ／モルである。
【００８７】
他の混合物有機溶媒を含む混合物中にポリテトラヒドロフランが含まれる場合、本発明により使用される溶媒は、高沸点、従って水に溶解する又は混和する水を保持する有機溶媒となる。高沸点溶媒の沸点は１００℃を超過する温度である。
【００８８】
適する溶媒は、多価アルコール、好ましくは、炭素原子数２〜８、特に３〜６の分岐状又は非分岐状多価アルコール、好ましくはエチレングリコール、１，２−プロピレングリコール、１，３−プロピレングリコール又はグリセロールである。
【００８９】
有用な溶媒の例には、更にポリエチレングリコール及びポリプロピレングリコール（これは低分子量ポリマーとも解される（二量体、三量体、四量体））、及びこれらのモノ（特にＣ１−Ｃ６、特にＣ１−Ｃ４）アルキルエーテルである。平均分子量１００〜１５００ｇ／モル、特に２００〜８００ｇ／モル、主に３００〜５００ｇ／モルのポリエチレン及びポリプロピレングリコールであると好ましい。これらの例は、ジエチレングリコール、トリエチレングリコール、テトラエチレングリコール、ジエチレングリコールモノメチルエーテル、ジエチレングリコールモノエチルエーテル、ジエチレングリコールモノプロピルエーテル、ジエチレングリコールモノブチルエーテル、トリエチレングリコールモノメチルエーテル、トリエチレングリコールモノエチルエーテル、トリエチレングリコールモノプロピルエーテル、トリエチレングリコールモノブチルエーテル、ジ−、トリ−，及びテトラ−１，２−及び−１，３−プロピレングリコール、及びジ−、トリ−，及びテトラ−１，２−及び−１，３−プロピレングリコールモノメチル、モノエチル、モノプロピル及びモノブチルエーテルである。
【００９０】
この他の使用可能な溶媒の例は、ピロリドン及びアルキル鎖が１〜４、好ましくは１又は２個の炭素原子を含むＮ−アルキルピロリドンである。適するアルキルピロリドンの例は、Ｎ−メチルピロリドン、Ｎ−エチルピロリドン及びＮ−（２−ヒドロキシエチル）ピロリドンである。
【００９１】
特に好ましい溶媒の例は、１，２−プロピレングリコール、１，３−プロピレングリコール、グリセロール、ソルビトール、ジエチレングリコール、ポリエチレングリコール（Ｍｗは３００から５００ｇ／モル）、ジエチレングリコールモノブチルエーテル、トリエチレングリコールモノブチルエーテル、ピロリドン、Ｎ−メチルピロリドン及びＮ−（２−ヒドロキシエチル）−ピロリドンである。
【００９２】
ポリテトラヒドロフランは、１種類以上（例えば２、３又は４）の上記溶媒と混合してもよい。
【００９３】
本発明のインクは、通常０．１〜４０質量％、好ましくは５〜３０質量％、更に好ましくは１０〜２５質量％、最も好ましくは１０〜２０質量％の溶媒成分を含む。
【００９４】
溶媒成分は、上記の好ましい溶媒の組み合わせを含むと好ましく、尿素が、通常着色料調製品の質量に対して０．５〜３質量％の量で付加されていても好ましく、これにより溶媒混合物の水保持効果を向上させることができる。
【００９５】
使用可能な添加剤の例には、エリスリトール、ペンタエリスリトール、ペンチトール、例えばアラビトール、アドニトール、及びキシリトール、ヘキシトール、例えばソルビトール、マンニトール及びズルシトールがある。
【００９６】
本発明の着色料調製品は特に水性インクジェットインクに用いられているタイプ、印刷産業及び塗料産業で用いられる他の助剤を含んでも良い。この様な助剤の例には、保存料、例えば１，２−ベンズイソチアゾリン−３−オン（Avecia Lim．社製のProxelブランドとして市販）、及びそのアルカリ金属塩、グルタルジアルデヒド及び／又はテトラメチロールアセチレンジウレア、Protectols（登録商標）、酸化防止剤、脱ガス剤／脱泡剤（例えばアセチレンジオール及びエトキシル化アセチレンジオール（アセチレンジオール１モルあたり、通常２０〜４０モルのエチレンオキシドを含み、分散効果を生ずる））、粘度調整剤、流動化剤、湿潤剤（例えばエトキシル化又はプロポキシル化された脂肪又はオキソアルコール、プロピレンオキシド／エチレンオキシドブロック共重合体、オレイン酸又はアルキルフェノールのエトキシラート、アルキルフェノールエーテルスルファート、アルキルポリグルコシド、アルキルホスホナート、アルキルフェニルホスホナート、アルキルホスファート、アルキルフェニルホスファート又は好ましくはポリエーテルシロキサン共重合体、特にアルコキシル化２−（３−ヒドロキシプロピル）へプタメチルトリシロキサン（通常７〜２０、好ましくは７〜１２のエチレンオキシド単位からなるブロックと、２〜２０、好ましくは２〜１０のプロピレンオキシド単位からなるブロックを有し、着色料調製品中に０．０５〜１質量％の量で使用可能である）に基づく湿潤剤）、沈降防止剤、光沢改良剤、滑剤、粘着性改良剤、抗剥離剤(anti-skinning agent)、つや消し剤、乳化剤、安定剤，撥水剤、光制御剤、風合い改良剤、帯電防止剤、塩基、例えばトリエタノールアミン、又は酸、例えばカルボン酸（乳酸又はクエン酸等）があり、ｐＨの向上を調整するために用いられる。この様な助剤が本発明の着色料調製品の一部とされる場合には、着色料調製品の質量に対し、助剤の総量を通常２質量％、特に１質量％とする。
【００９７】
本発明のインクの、Ｈａａｋｅ社製の回転式粘度計を用い、ドイツ工業規格ＤＩＮ５３０１９−１に準じて測定した場合の動的粘度は、通常１〜２０ｍＰａ・ｓ、及び好ましくは２〜１５ｍＰａ・ｓである。
【００９８】
Ｋｒｕｅｓｓ社製、Ｋ１０デジタル張力計を室温にて用いて測定した本発明のインクの表面張力は、通常２４〜７０ｍＮ／ｍの範囲、特に３０〜６０ｍＮ／ｍの範囲にある。また、Ｋｎｉｃｋ社製の７６３ｐＨメータを用いて測定した本発明の着色料調製品のｐＨは、通常５〜１０、好ましくは７〜９の範囲にある。
【００９９】
本発明のインクは、慣用の高分子バインダを含むインクと比較した場合には、特に低い動粘度を示す。
【０１００】
本発明のインクは、本発明による１種類以上のポリウレタンブロック共重合体と水とを混合することによっても調製可能であり、更に１種類以上の顔料、一般式Ｖの１種類以上のメラミン誘導体を含んでもよい。更に、上述のグラインド形成用の添加剤は使用してもしなくてもよい。しかしながら、１種類以上のメラミン誘導体は、水により希釈した後にのみ添加が可能とされ、これによりインクの最終的な組成とされる。
【０１０１】
更に、本発明では、本発明によるインクを使用したインクジェット法によりシート状または三次元形状の基体の印刷を行う方法が提供される。これにより本発明の着色料調製品の基体上への印刷が行われる。
【０１０２】
このインクジェット法では、通常水性インクを小滴状として基体に直接噴霧する。インクジェット法の一種にコンティニュアス法があり、同方法ではインクを一定割合で加圧してノズルを通過させ、印刷パターンに応じた電場により、ジェットを基体に向ける。更に、インタラプテッド又はドロップ・オン・デマンドインクジェット法が存在し、この方法ではカラードットを得るべき場所にのみインクが噴出される。ドロップ・オン・デマンド法ではピエゾ電気結晶又は加熱中空ニードル（バブルジェット（登録商標）法）のいずれかを用いてインク組成物に圧力付与し、これによりインク滴を噴出する。これらの技術は、Text. Chem. Color 19 (1987), No. 8, 23-29及び21(1989)、No.6、27-32に記載されている。
【０１０３】
本発明のインクは、コンティニュアスジェット法又はピエゾ電気結晶を用いる方法におけるインクとして好ましく使用される。
【０１０４】
インクジェット法により印刷された帯域を、通常は印刷を定着させるために加熱処理し、分散バインダ組成物を架橋させる。加熱は、スチーム又は熱空気等を用いて行われる。一般的な温度範囲は１５０℃〜１８０℃であり、５分〜８分加熱する。熱風を使用する場合は、印刷後の織物を１８０℃〜２００℃で約１分間処理することが望ましい。
【０１０５】
本発明の他の実施の形態では、熱的に、又は化学線、好ましくはＵＶ領域の化学線で開始する架橋操作が行われる。
【０１０６】
有用な支持体材料の例を以下に示す。
【０１０７】
被覆を有する又は被覆を有さないセルロース誘導体、例えば紙、ボール紙、厚紙、木材及び木製基材、
被覆を有する又は被覆を有さない金属材料、例えばアルミニウム、鉄、銅、銀、金、亜鉛もしくはこれらの合金から成るフォイル、シート、又は半加工品、
あらゆる種類の高分子材料、例えばポリスチレン、ポリアミド、ポリエステル、ポリエチレン、ポリプロピレン、メラミン樹脂、ポリアクリル酸エステル、ポリアクリロニトリル、ポリウレタン、ポリカルボナート、ポリ塩化ビニル、ポリビニルアルコール、ポリ酢酸ビニル、ポリビニルピロリドン及び対応の共重合体及びブロック共重合体、生分解可能ポリマー及び天然ポリマー、例えばゼラチン、
繊維材料、例えば繊維、ヤーン、糸、ニット、織布、不織布、及びポリエステル、変性ポリエステル、ポリエステルブレンド繊維、セルロース誘導体（綿、綿混合繊維、ジュート、フラックス、麻及びラミー、ビスコース、ウール、シルク、ポリアミド、ポリアミド混合繊維、ポリアクリロニトリル、トリアセタート、アセタート、ポリカルボナート、ポリプロピレン、ポリ塩化ビニル、ポリエステルマイクロファイバー及びガラスファイバー繊維を含む衣類、
皮革（天然及び人工の双方）、平坦皮革、ナパ皮革、またはスエード皮革、
食料品及び化粧品。
【０１０８】
本発明のインクは、有利な利用性、特に良好な印刷開始挙動、及び良好な持続的使用挙動（kogation）及び更に良好な乾燥特性に関して優れている。本発明のインクによると、高品質、例えば高光沢及び色合い（明暗の程度）、及び高い摩耗堅牢性、光堅牢度、水堅牢度及び湿潤摩耗堅牢度を有する印刷イメージが得られる。本発明のインクは被覆を有する又は有さない紙及び繊維の印刷に特に有効である。この繊維印刷方法では、特に迅速に、及び単位時間当たり大処理量で繊維の印刷を行うことができ、特に優れている。数回の洗浄の後にも印刷の定着が良好であることがわかった。同様に、一回又は繰り返し屈曲、折りたたみ又はしわを生じた基体の場合でも良好な定着が行われた。
【０１０９】
本発明によると、本発明の上記いずれか方法により印刷された基体、特に織物基体を提供することが可能である。同様に、非常に裂けやすい印刷イメージ又は図形を保持する優れた定着が行われることは重要である。
【０１１０】
本発明の分散バインダー組成物は、ハイドリッド被覆剤組成物中でも有効に用いられる。本発明の分散バインダ組成物は、溶媒を含まない塗料又は溶媒含有率の低い塗料、すなわち溶媒含有率５質量％未満の被覆剤、又は非水溶液状インク中でも好適に用いられる。これにより、本発明によると、更にハイソリッド被覆剤組成物中、無溶媒又は低溶媒含有率の被覆剤中、及び非水性インク中の、分散バインダ組成物の使用法が提供される。更に、本発明によると、本発明の分散バインダー組成物を含む、ハイソリッド被覆剤組成物、溶媒不含有又は低溶媒含有率の被覆剤、及び水溶液状インクも提供される。
【０１１１】
本発明の着色料調製品は、溶媒含有被覆剤（非水性溶媒）及び水溶性被覆剤中で非常に有効に用いられる。
【０１１２】
本発明の他の、特に好ましい主題は、本発明の分散バインダ組成物を、顔料染色及び顔料印刷のための分散バインダ添加剤として使用する方法である。
【０１１３】
本発明によると、上記グラインドは顔料染色用の染色液又は顔料印刷、特に織物顔料印刷用の印刷ペースト製造のために使用される。更に、本発明によると、顔料染色に用いられる染色液の製造法、顔料印刷用の印刷ペーストの製造法、及び本発明の染色液及び印刷ペーストが提供される。
【０１１４】
本発明の方法は、本発明のグラインドと染色又は印刷に必要な助剤とを混合する工程と、水で希釈することにより着色料含有率を調節する工程とを含む。
【０１１５】
この方法に用いられる水は、完全に鉄を含まないものである必要はない。通常は不完全に脱イオン化した水又は軟水（非常に軟質な水）が使用される。不十分に軟質な水を用いる場合には、錯生成剤（水軟化剤）を用いて水の硬度を調節することが一般的である。顔料染色操作において有用な水軟化剤は、一般に、マスキング剤（sequester)  Ca+及びMg2+イオンである。特に有効な水軟化剤は、ニトリル三酢酸、エチレンジアミン四酢酸、ジエチレントリアミン五酢酸、ヒドロキシエチルエチレンジアミン三酢酸又はメチルグリシン二酢酸である。染色液を製造するために添加される水の量は、織物上に得られる色合いの程度と、織物上にパジングされる染色液の量よって決定される。
【０１１６】
本発明の染色液は、更に溶媒等の添加剤を含んでいてもよい。有用な溶媒の例はグラインドの製造のために有用なものと同様である。０〜１０質量％の使用量が好ましく、5質量％以下が更に好ましい。
【０１１７】
本発明の染色液には湿潤添加剤、好ましくは低発泡性タイプの湿潤剤が挙げられる。これは染色操作での激しい取り扱いによる発泡が生ずると平坦な染色面を乱し、染色の品質を損なうためである。使用する湿潤剤には、例えば脂肪アルコールのエトキシル化及び／又はプロポキシル化生成物、プロピレンオキシド−エチレンオキシドブロック共重合体、エトキシル化又はプロポキシル化脂肪又はオキソアルコール、及びオレイン酸又はアルキルフェノールのエトキシラート、アルキルフェノールエーテルスルファート、アルキルポリグリコシド、アルキルホスホナート、アルキルフェニルホスホナート、アルキルホスファート及びアルキルフェニルホスファートがある。
【０１１８】
乾燥した織布又は連続ピグメント染色によりループを形成つつ編んだ織物は、大量の空気を含んでいる。この場合の染色では脱気剤の使用が必要とされる。脱気剤の主成分の例はポリエーテルシロキサン共重合体である。本発明の染色液中に０．０１〜２ｇ／リットルの量で使用される。
【０１１９】
本発明の染色液は更に1種類以上の風合い改良剤を含んでもよい。一般的にはポリシロキサン又はワックスが使用される（ポリエチレン又はポリエチレングリコールを基礎とする）。ポリシロキサンは耐久性に優れ、ワックスは使用中に徐々に洗い流される。
【０１２０】
本発明の染色液は、通常、弱酸性のｐＨ、好ましくは４から６．５の範囲のｐＨを示す。本発明の染色液の粘度は、１００ｍＰａ・ｓ未満であると好ましい。本発明の染色液の表面張力は、繊維の濡れを可能とするように調整する。５０ｍＮ／ｍの表面張力が広く使用されている。
【０１２１】
更に、本発明は上記染色液の製造法を提供する。本発明の製造法では、上記グラインドと、溶媒、消泡剤、風合い改良剤、乳化剤及び／又は殺菌剤(biocides)等の上記添加剤とを混合し、０〜１００℃、一般には大気圧で水を補充する各工程を含む。この方法では、通常、各成分を混合容器中で攪拌する。容器のサイズと形状は重要ではない。攪拌に次いで、浄化のための濾過を行うと好ましい。
【０１２２】
更に、本発明は、上記染色液を用いて織物基体を染色する方法を提供する。本発明の方法は通常の機器において行われる。織物が通過する二つの圧搾ロール（ニップロール）から主に構成されるパッドマングルが好ましく使用される。染色液がロール上に存在し、織物を湿潤させる。ニップ圧により繊維が圧縮され、一定の含浸量が確保される。
【０１２３】
実際の含浸工程の後には、通常熱乾燥工程と、定着工程が行われる。繊維を１００℃〜１１０℃で３０秒〜３分間乾燥処理し、１５０℃〜１９０℃で３０秒〜５分間定着処理すると好ましい。乾燥、定着により、本発明により用いられた分散バインダー添加剤が架橋する。パジングにより顔料染色工程を行うと好ましい。印刷及び染色された基体は、特に優れた明度（光沢）と秀でた風合いを合わせ持つ。また、本発明では、上記染色液を使用し上記方法により染色した基体が提供される。
【０１２４】
更に、本発明は織物印刷用の上記分散バインダ添加剤の使用方法を提供する。本発明によると、上記分散バインダ添加剤は本発明に用いられる印刷用ペースト中に導入される。本発明の織物印刷ペーストは、本発明のグラインドを慣用の印刷助剤と混合し、次いで水で希釈することにより着色料含有率を調節することにより得られる。印刷ペーストは、通常０〜２００℃、１〜１０バール（１×１０５Ｐａ〜１０×１０５Ｐａ）で製造される。
【０１２５】
有用な印刷助剤は、例えばUllmann's Encyclopaedie der technischen Chemie、第４版、Textiledruck、第２２巻、５６５ページ、Verlag Chemie, Weinheim, Deerfield/Florida, Basle, 1982に記載されている。有用な印刷助剤の例は、増粘剤、定着剤、風合い改良剤及び乳化剤である。
【０１２６】
天然及び合成の増粘剤が使用可能である。合成増粘剤、例えば一般には合成ポリマーをホワイトオイル等に溶解した溶液、又は合成ポリマーの水溶液が好ましく用いられる。このポリマーは、アンモニアにより完全に又は所定の割合まで中和される酸基を含む。定着操作ではアンモニアが放出されるため、ｐＨが低下し、実際の定着が開始される。
【０１２７】
本発明により容易に製造されたペーストは３０〜７０質量％のホワイトオイルを含む。水性の増粘剤は、通常２５質量％以下のポリマーを含む。増粘剤の水性調製品を用いる場合には、通常アンモニア水を添加する。同様に粒体の使用、増粘剤の固体状調製品は、顔料印刷が全く放出されずに得られるようにするために使用可能である。
【０１２８】
本発明のペーストは、他の定着剤を含んでも良い。印刷ペーストに複数の定着剤を含むことは公知である。公知の非常に適した定着剤はAcrafix（登録商標）（Bayer社製）、Helizarin Fixierer Ｓ及びHelizarin Fixierer ＬＦ（登録商標）(BASF社製）、及びTabriprint Fixierer R（登録商標）（CHT製）の名称で市販されている。
【０１２９】
本発明の印刷ペーストは、シリコン、特にポリジメチルシリコン、及び脂肪酸エステルから選択される風合い改良剤を含んでも良い。印刷ペーストに含まれると好ましい市販の風合い改良剤の例は、Acramin（登録商標）Weichmacher SI(Bayer AG)、Luprimol SIG (登録商標）及び Luprimol CW （登録商標）(BASF社製）である。
【０１３０】
本発明の印刷ペーストは、ペーストがホワイトオイルを含む増量剤を含み、水中油型エマルジョンとして得られる場合は特に、１種類以上の乳化剤を含んでも良い。適する乳化剤の例には、アリール−又はアルキル−置換ポリグリコールエーテルがある。適する乳化剤の製品の例には、Emulgator W（登録商標）（Bayer)、Luprintol PE New（登録商標）及びLuprintol MP（登録商標）(BASF社製）、及びSolegal W (Hoechst社製）がある。
【０１３１】
他の使用可能な成分の例にはブレーンステッド酸があり、特に非水性材料によるペーストの場合に特に必要となる。好ましい例は、無帰酸のアンモニウム塩、例えばリン酸水素ジアンモニウムである。
【０１３２】
顔料印刷は、公知の種々の方法により実施される。通常は、印刷ペーストをスキージにより押しつけて通過させるスクリーンが使用される。本発明による印刷版体を用いた顔料印刷工程によると、印刷の施された基体は、特に印刷物の優れた光沢と色合いの濃淡(depth of shade)、及び印刷された基体の優れた手触りが得られる。従って、本発明によると、上述の印刷ペーストを用いた方法により印刷された基体が提供される。実際の印刷工程の後には、通常、熱乾燥工程と、定着工程が行われる。繊維を８０℃〜１１０℃で３０秒〜３分間乾燥処理し、１５０℃〜１９０℃で３０秒〜５分間定着処理すると好ましい。乾燥、定着により、本発明により用いられた分散バインダー添加剤が架橋する。
【０１３３】
有用な基体材料は、織物材料、例えば繊維、ヤーン、糸、ニット、織布、不織布、及びポリエステル、変性ポリエステル、ポリエステルブレンド繊維、セルロース誘導体（綿、綿混合繊維、ジュート、フラックス、麻及びラミー、ビスコース、ウール、シルク、ポリアミド、ポリアミド混合繊維、ポリアクリロニトリル、トリアセタート、アセタート、ポリカルボナート、ポリプロピレン、ポリ塩化ビニル、ポリエステルマイクロファイバー及びガラスファイバー繊維を含む衣類である。
【０１３４】
以下、実施例により本発明を更に詳細に説明する。
【実施例１】
【０１３５】
１．合成実施例
１．１．Ａブロックの合成
BASF Schwarzheide製の１４２．８６ｇのLupraphen（登録商標）ＶＰ９３２７ポリエステルジオールを、Acros Chemicals社製の１８．５２ｇ（０．１７８モル）のネオペンチルグリコール、Acros Chemicals社製の１９．２６ｇのジメチロールプロピオン酸（０．１４４モル）、１０７．０２ｇ（０.４２３モル）の４，４’−ジフェニルメタンジイソシアナート（BASF社製、Lupranat（登録商標）MES）と共に、ナトリウムにより蒸留した２８７．７ｇ（３２４ｍｌ）のテトラヒドロフランに溶解し、０．０５ｇのジラウリル酸ジ−ｎ−ジブチル錫(Baerlocher社製、Baerostab（登録商標）DBTL/C）の添加後、６０℃に加熱した。イソシアナートは赤外分光法によってはもはや検出されず、反応は冷却により終了した。
【０１３６】
１．２．Ｂブロックの合成
５２．０ｇ（０．４８３モル）のネオペンチルグリコールと、１７８．４５ｇ（０．６６５モル）のｍ−テトラメチルキシレンジイソシアナート（Cytecから販売）とを２３０．４５ｇ（２６０ｍｌ）のテトラヒドロフランに溶解し、０．１３ｇのジラウリル酸ジ−ｎ−ブチル錫を添加した後、滴定により測定されたイソシアナートの含有率が４．２質量％となるまで６０℃に加熱した。
【０１３７】
反応溶液の一部と過剰量のジ−ｎ−ブチルアミンとを混合して滴定によりイソシアナートを測定することにより、未消費のイソシアナートが完全に反応し、未反応のアミンを逆に滴定した。この方法はポリウレタン化学の当業者に公知である。
【０１３８】
１．３  一般式ＩのＡＢＡブロック共重合体の反応
１．２．に記載した１００ｇのＢブロック溶液を１．１．に記載した８００ｇのＡブロック溶液と混合した。更に、０．２ｇのジラウリル酸ジ−ｎ−ブチル錫を添加した後、６０℃に加熱した。イソシアナートが滴定により検出されなくなった時点で、Ａブロックに導入したジメチロールプロピオン酸を２０．２ｇのトリメチルアミンの添加により中和し、次いで８３５ｍｌの水を添加した。このように得られた分散液を蒸留してテトラヒドロフランを除去した。
【０１３９】
２．着色料調製品の製造
６．０ｇのピグメントブルー１５：４を、４３．２７ｇ（４１．６質量％）の１．３で製造されたブロック共重合体、及び４．０７ｇのCytec社製、Cymel（登録商標）３２７メラミン誘導体、及び３．０ｇの１，２−プロピレングリコール、及び０．０３ｇの１，２−ベンゾイソチアゾリン−３−オン（１，２−プロピレングリコール中、１０質量％）と共にボールミルで粉砕し（VAM Getzman社製、Dispermat AE 3-C)、顔料の平均粒径を１８９ｎｍとした（Coulter社製Coulter LS 230を用いたレーザー回析により測定）。
【０１４０】
３．インクジェット法に用いられるインクの製造と、基体の印刷
２０ｇの上記２に記載した着色料調製品を、６．０ｇのBASF社製のモル質量２５０のポリテトラヒドロフランと、３．０ｇのトリエチレングリコールｎ−ブチルエーテルと、５．０ｇのモル質量４００のポリエチレングリコール、６．０ｇのグリセロール、１．０ｇの尿素、０．５ｇのTegoWet260（登録商標）界面活性剤、及び０．５ｇの１，２−ベンゾイソチアゾリン−３−オン（１，２−プロピレングリコール中１０質量％）、及び５８ｍｌの水と共に、ガラスビーカー中で攪拌した。これにより１００ｇのインクが得られた。粘度は３．９２ｍＰａ・ｓでありｐＨは８．１４であった。
【０１４１】
上述のインクをＥｐｓｏｎ製のプリンター（Stylus Color 3000)で使用し、２５．５ｃｍ×１８ｃｍのサイズの部分を解像度７２０ｄｐｉで均一に印刷した。使用した基体は紙と、紙を積層した綿である。１５ページ印刷するまでノズルの故障は生じなかった。印刷を施した織物は１５０℃の乾燥キャビネットに５分間保管することにより定着し、次いで作業特性の試験を行った。
【０１４２】
堅牢度を測定するためのグレースケールの使用については、ISO 105 A03(DIN 54002，摩耗堅牢度）及びISO105-A02(DIN 54001, 洗浄堅牢度）に記載されている。
【０１４３】
摩耗堅牢度（乾燥）：３−４
摩耗堅牢度（湿潤）：３
洗浄堅牢度：４
【０１４４】
４．着色料調製品の製造
６．０ｇのピグメントイエロー１３８を、Ｌａｕ製のScandex shaker中、４３．２７ｇの１．３で製造したブロック共重合体の水溶液、４．０７ｇのCytec社製のCymel（登録商標）３２７、及び有機溶媒として３．０ｇのプロピレングリコール、及び０．０３ｇの、プロピレングリコール中の１０質量％の溶液としての１，２−ベンゾイソチアゾロン、及び４．６８ｍｌの水をボールミルにより粉砕し、顔料の平均粒径を２００ｎｍとした(Coulter製Coulter ＬＳ  ２３０を用いたレーザー回析により測定）。次いで粉砕媒体を分離した。これにより一体的なグラインド（unitary grind)が得られた。
【０１４５】
５．染料液の製造
実施例４に記載した３３ｇのグラインドと、３ｇのポリ−ＴＨＦ２５０（BASF社により市販）、１．５ｇのトリエチレングリコールモノ−ｎ−ブチルエーテル、２．５ｇの平均モル質量Ｍｗ４００ｇのポリエチレングリコール、３ｇのグリセロール、０．５ｇの尿素、０．５ｇのCytec社製のCymel（登録商標）３２７メラミン樹脂、及び０．２５ｇのTego Wet 260界面活性剤、及び０．２５ｇの１，２−ベンゾイソチアゾロン（プロピレングリコール中の１０質量％溶液として）とを、ビーカー中で混合し、１００ｇまでの水を補充した。得られた染料液をフィルター（孔径１μｍ）を通過させて浄化した。
【０１４６】
６．本発明の染料液により顔料染色
実施例５により得られた染料液を、Mathis社製、HVF12085パッド・マングルにおいて、６７：３３ポリエステル−綿織物に施与した。ロールのニップ圧は２．６バール（２．６×１０５Ｐａ）であった。この結果、湿分取り込み量は５５％となった。施与速度は２ｍ／分であった。次いでこの織物をLTF89534 Mathis circulating air cabinet（循環空気キャビネット）にて１１０℃にて、再循環率５０％で、６０秒間、乾燥させた。最終定着を１９０℃、１００％の再循環率で３０秒にわたり行った。
【０１４７】
以下の堅牢度を測定した。
【０１４８】
ブラシ洗浄：          ４−５
摩耗堅牢度（乾燥）：  ４−５
摩耗堅牢度（湿潤）：  ４
洗浄堅牢度：          ４
【０１４９】
７．印刷ペーストの製造
実施例４に記載された３３ｇのグラインドと、３ｇのポリ−ＴＨＦ２５０（BASF社により市販）、１．５ｇのトリエチレングリコールモノ−ｎ−ブチルエーテル、２．５ｇの平均モル質量Ｍｗ４００ｇのポリエチレングリコール、３ｇのグリセロール、０．５ｇの尿素、０．５ｇのCytec社製のCymel（登録商標）３２７メラミン樹脂、及び０．２５ｇのTego Wet 260界面活性剤、及び０．２５ｇの１，２−ベンゾイソチアゾロン（プロピレングリコール中の１０質量％溶液として）と共に、ビーカー中で攪拌し、水を１００ｇまで添加した。得られた顔料ペーストと、BASF社製の２．８ｇのLutexal HIT増粘剤とを、高速攪拌機を用いて急速に攪拌することにより混合した。
【０１５０】
８．本発明の印刷ペーストによる顔料印刷
実施例７により得られた印刷ペーストを、直径８ｍｍローラースクイージにて６．の圧力設定で用い、１２０メッシュのスクリーン印刷ステンシルを通過させて綿織物上に印刷を行った。この織物を、次いで８０℃、LTF89534 Mathis circulating air cabinet（循環空気キャビネット）にて８０℃、再循環率５０％にて、５分間乾燥させた。最終定着を１５０℃、１００％の再循環率で５分にわたり行った。
【０１５１】
以下の堅牢度を測定した。
【０１５２】
摩耗堅牢度（乾燥）：  ４
摩耗堅牢度（湿潤）：  ３−４
洗浄堅牢度：          ４−５
摩耗堅牢度は、ISO 105Ｘ１２により測定し、洗浄堅牢度はISO 105 C2により測定した。
【国際公開パンフレット】
2005504156.tif 000009
2005504156.tif 000010
2005504156.tif 000011
2005504156.tif 000012
2005504156.tif 000013
2005504156.tif 000014
2005504156.tif 000015
2005504156.tif 000016
2005504156.tif 000017
2005504156.tif 000018
2005504156.tif 000019
2005504156.tif 000020
2005504156.tif 000021
2005504156.tif 000022
2005504156.tif 000023
2005504156.tif 000024
2005504156.tif 000025
2005504156.tif 000026
2005504156.tif 000027
2005504156.tif 000028
2005504156.tif 000029
2005504156.tif 000030
2005504156.tif 000031
2005504156.tif 000032
2005504156.tif 000033
2005504156.tif 000034
2005504156.tif 000035
2005504156.tif 000036
2005504156.tif 000037
2005504156.tif 000038
2005504156.tif 000039
2005504156.tif 000040
2005504156.tif 000041
2005504156.tif 000042
2005504156.tif 000043
2005504156.tif 000044
2005504156.tif 000045
2005504156.tif 000046
【手続補正書】
【提出日】平成15年6月18日(2003.6.18)
【手続補正１】
【補正対象書類名】特許請求の範囲
【補正対象項目名】全文
【補正方法】変更
【補正の内容】
【特許請求の範囲】
【請求項１】
一般式ＩからＩＶ
【化１】
2005504156.tif 000047
で表され、式中
Ａが少なくとも１個の親水性末端基Ｘ１を含むポリウレタンブロックであり、Ｘ１はＯＨ、ＳＨ、ＮＨ２又はＮＨＲ末端基を有し、このＲはＣ１−Ｃ１２アルキル及びＣ６−Ｃ１４アリールから選択され、
Ｂが親水性末端基Ｘ１を含まない疎水性ポリウレタンブロックであり、
Ｘ１及びＸ２がそれぞれ親水性末端基であり、
Ｘ１がカルボキシル基であるか、スルホ基含有ジオールの組み込みにより導入されたＳＯ３であり、
各Ｘ２が相互に同一であっても異なってもよく、−ＯＨ、Ｏ（−ＣＨ２−ＣＨ２−Ｏ）ｘ−Ｈ、−Ｏ（−ＣＨＣＨ３−ＣＨ２−Ｏ）ｘ−Ｈ、−Ｏ（−ＣＨ２−ＣＨＣＨ３−Ｏ）ｘ−Ｈ、−Ｏ（−ＣＨ２−ＣＨ２−ＣＨ２−ＣＨ２−Ｏ）ｘ−Ｈから選択され、ｘは１〜２０の整数であり、
ｎが１〜２０の整数である、ポリウレタンブロック共重合体。
【請求項２】
ブロックＡ及びＢがそれぞれ６００〜３００００ｇの範囲の式量Ｍｎを有する、請求項１に記載のポリウレタンブロック共重合体。
【請求項３】
架橋性分散バインダー組成物を製造するための、請求項１又は２に記載のポリウレタンブロック共重合体の使用方法。
【請求項４】
請求項１又は２に記載の１種類以上のポリウレタンブロック共重合体と、
一般式Ｖ
【化２】
2005504156.tif 000048
で表され、式中
Ｒ１〜Ｒ６が同一又は異なり、これらが水素、ＣＨ２−ＯＲ７、ＣＨ（ＯＲ７）２及びＣＨ２−Ｎ（Ｒ７）２から選択され、
Ｒ７が同一又は異なり、これらが、水素、分岐もしくは非分岐のＣ１−Ｃ１２アルキル、及び（−ＣＨ２−ＣＨ２−Ｏ）ｍ−Ｈ、（−ＣＨＣＨ３−ＣＨ２−Ｏ）ｍ−Ｈ、（−ＣＨ２−ＣＨＣＨ３−Ｏ）ｍ−Ｈ、（−ＣＨ２−ＣＨ２−ＣＨ２−ＣＨ２−Ｏ）ｍ−Ｈから選択されたアルコキシアルキレンから選択され、
ｍが１〜２０の整数である、１種類以上のメラミン誘導体と、
を混合する工程を含む、架橋性分散バインダ組成物の製造方法。
【請求項５】
請求項４の方法により製造される分散バインダ組成物。
【請求項６】
Ｒ１及びＲ２の双方が水素を意味する請求項５に記載の分散バインダー組成物。
【請求項７】
Ｒ３がＣＨ２ＯＨである請求項５又は６に記載の分散バインダ組成物。
【請求項８】
請求項３〜７のいずれかに記載の分散バインダ組成物、水及び微分散された無機又は有機顔料を含む着色料調製品。
【請求項９】
請求項８に記載の着色料調製品を含む、インクジェット法用のインク。
【請求項１０】
請求項９に記載のインクを用いてインクジェット法によりシート状又は三次元形状の基体に印刷する方法。
【請求項１１】
請求項１０に記載の方法により得られたシート状又は三次元形状の基体。
【請求項１２】
ハイソリッド被覆剤組成物における請求項５〜７のいずれかに記載の分散バインダ組成物の使用方法。
【請求項１３】
請求項５〜７のいずれかに記載の分散バインダ組成物を含むハイドリッド被覆剤組成物。
【請求項１４】
溶媒含有被覆剤における請求項８の着色料調製品の使用方法。
【請求項１５】
請求項８に記載の着色料調製品を含む溶媒含有被覆剤。
【請求項１６】
溶媒を含まない、もしくは溶媒含有率の低い被覆剤、又は溶媒を含まない、もしくは溶媒含有率の低い塗料における、請求項５〜７のいずれかに記載の分散バインダ組成物の使用方法。
【請求項１７】
水性被覆剤における請求項８に記載の着色料調製品の使用方法。
【請求項１８】
請求項８に記載の着色料調製品を含む水性被覆剤。
【請求項１９】
非水性インクにおける請求項５〜７のいずれかに記載の分散バインダ組成物の使用方法。
【請求項２０】
請求項５〜７のいずれかに記載の分散バインダ組成物を含む非水性インク。
【請求項２１】
請求項５〜７のいずれかに記載の架橋性分散バインダ組成物の、顔料染色及び顔料印刷用の分散バインダ添加剤としての使用方法。
【請求項２２】
ポリウレタンブロック共重合体中のブロックＡ及びＢが、それぞれ６００から１００００ｇの式量Ｍｎを有する、請求項２１に記載の分散バインダー添加剤の使用方法。
【請求項２３】
請求項２１又は２２に記載の分散バインダ添加剤を含む顔料染色液。
【請求項２４】
微分散された顔料、請求項２１又は２２に記載された分散バインダ添加剤、水、及び場合により溶媒、消泡剤、風合い改良剤及び殺菌剤から選択された１種類以上の成分を含むグラインドを相互に十分に攪拌し、次いで浄化を行う、請求項２３に記載の顔料染色液の製造方法。
【請求項２５】
請求項２１又は２２に記載の分散バインダ添加剤、又は請求項２３又は２４に記載の染色液を用いて基体を染色する方法。
【請求項２６】
請求項２５に記載の方法により染色された基体。
【請求項２７】
請求項２１又は２２に記載の分散バインダ添加剤を含む顔料印刷ペースト。
【請求項２８】
微分散された顔料、請求項２１又は２２に記載された分散バインダ添加剤、水、及び場合により増粘剤、定着剤、風合い改良剤、乳化剤及びブレーンステッド酸から選択された１種類以上の成分を含むグラインドを相互に十分に攪拌する、請求項２７に記載の顔料印刷ペーストの製造方法。
【請求項２９】
請求項２１又は２２に記載の分散バインダー添加剤又は請求項２７又は請求項２８に記載の顔料印刷ペーストを使用する、基体を印刷する方法。
【請求項３０】
請求項２９に記載の方法により印刷された基体。
【国際調査報告】
2005504156.tif 000049
2005504156.tif 000050
2005504156.tif 000051
2005504156.tif 000052
2005504156.tif 000053
2005504156.tif 000054